(57)【要約】      （修正有）【課題】耐熱、耐光性に優れ、光の外部への漏れも少なく、リフレクターとして好適な硬化物を与える白色付加硬化型シリコーン樹脂組成物、該組成物で成形した発光ダイオード用リフレクター、及び該発光ダイオード用リフレクターを使用した光半導体装置の提供。【解決手段】（Ａ）下記平均単位式（１）で表されるオルガノポリシロキサン、（ＳｉＯ２）ａ１（Ｒ１３ＳｉＯ１／２）ｂ１（Ｘ１Ｏ１／２）ｃ１・・・（１）、（Ｂ）下記平均単位式（２）で表されるオルガノポリシロキサン、（Ｒ２２ＳｉＯ）ａ２（Ｒ２３ＳｉＯ１／２）ｂ２・・・（２）、（Ｃ）下記平均組成式（３）で表されるオルガノハイドロジェンポリシロキサン、2020029509.tif 000012（Ｄ）ヒドロシリル化反応触媒、（Ｅ）結晶形態がルチルである酸化チタン粉末、及び、（Ｆ）エポキシ基を含有するオルガノシラン化合物又はオルガノポリシロキサンの少なくとも一方を含む白色付加硬化型シリコーン組成物。【選択図】なし【特許請求の範囲】
【請求項１】
白色付加硬化型シリコーン組成物であって、
（Ａ）下記平均単位式（１）で表されるオルガノポリシロキサン、
（ＳｉＯ２）ａ１（Ｒ１３ＳｉＯ１／２）ｂ１（Ｘ１Ｏ１／２）ｃ１    ・・・（１）
（式中、Ｒ１はそれぞれ同一又は異なっていても良い、置換又は非置換の一価炭化水素基であり、全Ｒ１のうち０．１〜５０％はアルケニル基であり、かつ２０％以上がメチル基である。Ｘ１は水素原子又はアルキル基である。ａ１、ｂ１、ｃ１は０．２≦ａ１≦０．８、０．２≦ｂ１≦０．８、０≦ｃ１≦０．１、かつａ１＋ｂ１＋ｃ１＝１を満たす数である。）
（Ｂ）下記平均単位式（２）で表されるオルガノポリシロキサン：前記（Ａ）成分１００質量部に対して０〜３００質量部、
（Ｒ２２ＳｉＯ）ａ２（Ｒ２３ＳｉＯ１／２）ｂ２    ・・・（２）
（式中、Ｒ２はそれぞれ同一又は異なっていても良い、置換又は非置換の一価炭化水素基であり、全Ｒ２のうち０．０１〜２５モル％はアルケニル基である。ａ２、ｂ２は、０．３３≦ａ２≦０．９９９、０．００１≦ｂ２≦０．６７、かつａ２＋ｂ２＝１を満たす正数である。）
（Ｃ）下記平均組成式（３）で表されるオルガノハイドロジェンポリシロキサン：前記（Ａ）成分と前記（Ｂ）成分との合計１００質量部に対して１〜２００質量部、
【化１】
2020029509.tif 000011
（式中、ｎは７〜１００の正数である。）
（Ｄ）ヒドロシリル化反応触媒：組成物全体に対して、金属原子の質量換算で０．０１〜５００ｐｐｍ、
（Ｅ）結晶形態がルチルである酸化チタン粉末：前記（Ａ）成分と前記（Ｂ）成分との合計１００質量部に対して２０〜４０質量部、及び、
（Ｆ）エポキシ基を含有するオルガノシラン化合物又はオルガノポリシロキサンの少なくとも一方：前記（Ａ）成分と前記（Ｂ）成分との合計１００質量部に対して０．０１〜３質量部
を含むものであることを特徴とする白色付加硬化型シリコーン組成物。
【請求項２】
請求項１に記載の白色付加硬化型シリコーン組成物の硬化物で成形されたものであることを特徴とする発光ダイオード用リフレクター。
【請求項３】
請求項２に記載の発光ダイオード用リフレクターを有するものであることを特徴とする光半導体装置。
【発明の詳細な説明】
【技術分野】
【０００１】
本発明は、白色の付加硬化型シリコーン組成物、該組成物の硬化物からなる発光ダイオード用リフレクター及び該リフレクターを有する光半導体装置に関する。
【背景技術】
【０００２】
発光ダイオード等の光半導体素子は、街頭ディスプレイや自動車ランプ、住宅用照明等の種々のインジケータや光源として利用されるようになっている。中でも白色発光ダイオード用リフレクター材料として、ポリフタルアミド樹脂（ＰＰＡ）などの熱可塑性樹脂が大量に使用されている。また、最近は酸無水物を硬化剤としたエポキシ樹脂などの熱硬化性樹脂もリフレクター用材料として使用されてきている。白色発光ダイオード用リフレクター材料としてシリコーン樹脂やエポキシ樹脂などの熱硬化性樹脂が使用できることはすでに特許文献１〜９に記載されている。
【０００３】
しかし、最近の液晶テレビのバックライトや一般照明用光源として白色発光ダイオード用素子の高輝度化が急速に進んでおり、白色発光ダイオードの信頼性や耐久性に対する要求も厳しく、従来からリフレクターとして使用されている液晶ポリマーやＰＰＡ（ポリフタルアミド）などの熱可塑性樹脂、あるいはエポキシ樹脂などの熱硬化性樹脂では熱と光を同時に受けるような環境で劣化が激しく、樹脂が変色し光の反射率が低下するため使用できないという問題が生じている。
【０００４】
特許文献１〜３ではエポキシ樹脂やシリコーン樹脂が記載されているが樹脂そのものについての詳細な記述がなされていない。一般にシリコーン樹脂といっても未硬化の状態で液状から固形のもの、更に、硬化後はゲル状、ゴム状から硬い樹脂状のものまである。
【０００５】
硬化後にゲル状となる樹脂ではリフレクターとして使用することは難しいが、ゴム状となる樹脂ではリフレクターを成形することが可能である。しかし、硬化後にゴム状となる樹脂を用いて金属フレーム上に表面実装型リフレクターを片面成形しても、弾性率が低いことから基板全体の反りはほとんど起こらないが、室温で弾性率が低いため外力でパッケージやリードが容易に変形し、ワイヤボンドが断線したり、リフレクターと白色発光ダイオード用封止材の界面で剥離や封止材が破断するなどの不具合が発生する問題がある。
【０００６】
一方、硬化後に樹脂状の硬い硬化物を与えるシリコーン樹脂でリフレクターを製造すると、弾性率が高いことから基板全体が大きく反り、ダイシングできない問題がある。そのため、反り防止のため、膨張係数を金属フレームに近づけるべく無機質充填材を多量に充填する処方が一般的にとられている。この方法では流動性が低下し、リフレクターをトランスファー成形で製造すると未充填が発生する問題があった。
【０００７】
また、一般的に、硬化したシリコーン樹脂そのものと無機充填材の屈折率が近いことから、リフレクター材料を成形して得られるリフレクターの壁厚が薄い場合、発光素子から発する光が外部に漏れるといった不具合が発生している。
【先行技術文献】
【特許文献】
【０００８】
【特許文献１】特開２００６−１５６７０４号公報
【特許文献２】特開２００７−３２９２１９号公報
【特許文献３】特開２００７−３２９２４９号公報
【特許文献４】特開２００８−１８９８２７号公報
【特許文献５】特開２００６−１４０２０７号公報
【特許文献６】特開２００７−２３５０８５号公報
【特許文献７】特開２００７−２９７６０１号公報
【特許文献８】特開２００９−２１３９４号公報
【特許文献９】特開２００９−１５５４１５号公報
【発明の概要】
【発明が解決しようとする課題】
【０００９】
本発明は、上記事情に鑑みなされたもので、耐熱性に優れ、光の外部への漏れも少なく、リフレクターとして好適な硬化物を与える白色付加硬化型シリコーン樹脂組成物、該組成物で成形した発光ダイオード用リフレクター、及び該発光ダイオード用リフレクターを使用した光半導体装置を提供することを目的とする。
【課題を解決するための手段】
【００１０】
上記課題を解決するために、本発明では、
白色付加硬化型シリコーン組成物であって、
（Ａ）下記平均単位式（１）で表されるオルガノポリシロキサン、
（ＳｉＯ２）ａ１（Ｒ１３ＳｉＯ１／２）ｂ１（Ｘ１Ｏ１／２）ｃ１    ・・・（１）
（式中、Ｒ１はそれぞれ同一又は異なっていても良い、置換又は非置換の一価炭化水素基であり、全Ｒ１のうち０．１〜５０％はアルケニル基であり、かつ２０％以上がメチル基である。Ｘ１は水素原子又はアルキル基である。ａ１、ｂ１、ｃ１は０．２≦ａ１≦０．８、０．２≦ｂ１≦０．８、０≦ｃ１≦０．１、かつａ１＋ｂ１＋ｃ１＝１を満たす数である。）
（Ｂ）下記平均単位式（２）で表されるオルガノポリシロキサン：前記（Ａ）成分１００質量部に対して０〜３００質量部、
（Ｒ２２ＳｉＯ）ａ２（Ｒ２３ＳｉＯ１／２）ｂ２    ・・・（２）
（式中、Ｒ２はそれぞれ同一又は異なっていても良い、置換又は非置換の一価炭化水素基であり、全Ｒ２のうち０．０１〜２５モル％はアルケニル基である。ａ２、ｂ２は、０．３３≦ａ２≦０．９９９、０．００１≦ｂ２≦０．６７、かつａ２＋ｂ２＝１を満たす正数である。）
（Ｃ）下記平均組成式（３）で表されるオルガノハイドロジェンポリシロキサン：前記（Ａ）成分と前記（Ｂ）成分との合計１００質量部に対して１〜２００質量部、
【化１】
2020029509.tif 000002
（式中、ｎは７〜１００の正数である。）
（Ｄ）ヒドロシリル化反応触媒：組成物全体に対して、金属原子の質量換算で０．０１〜５００ｐｐｍ、
（Ｅ）結晶形態がルチルである酸化チタン粉末：前記（Ａ）成分と前記（Ｂ）成分との合計１００質量部に対して２０〜４０質量部、及び、
（Ｆ）エポキシ基を含有するオルガノシラン化合物又はオルガノポリシロキサンの少なくとも一方：前記（Ａ）成分と前記（Ｂ）成分との合計１００質量部に対して０．０１〜３質量部
を含むものであることを特徴とする白色付加硬化型シリコーン組成物を提供する。
【００１１】
このような白色付加硬化型シリコーン組成物からなる硬化物は、耐熱性・耐光性に優れ、光の外部への漏れも少ないため、光反射材料、例えば、発光装置用、特に発光ダイオード用のリフレクター材料として有用である。
【００１２】
また、本発明は、上記白色付加硬化型シリコーン組成物の硬化物で成形されたものであることを特徴とする発光ダイオード用リフレクターを提供する。
【００１３】
このような発光ダイオード用リフレクターであれば、上記のように耐熱性・耐光性に優れ、光の外部への漏れも少ない硬化物を与える白色付加硬化型シリコーン組成物の硬化物からなるため、耐熱性に優れ、かつ、高い光反射率を得ることができる発光ダイオード用リフレクターとなる。
【００１４】
さらに、本発明は、上記発光ダイオード用リフレクターを有するものであることを特徴とする光半導体装置を提供する。
【００１５】
このような光半導体装置であれば、上記のように耐熱性・耐光性に優れ、光の外部への漏れも少ない硬化物で成形された発光ダイオード用リフレクターを有するため、耐熱性・耐光性に優れ、かつ、高い光反射率を得ることができる光半導体装置となる。
【発明の効果】
【００１６】
本発明の光反射材料用白色付加硬化型シリコーン組成物からなる硬化物は、耐熱性及び耐光性に優れ、光の外部への漏れも少ないため、光反射材料、例えば、発光装置用、特に発光ダイオード用のリフレクター材料として有用である。
【発明を実施するための形態】
【００１７】
本発明者らは、上記課題について鋭意検討を重ねた結果、特定の構造を有するオルガノポリシロキサンを含有する付加硬化性シリコーン組成物に酸化チタン粉末を配合することによって、耐熱性及び耐光性に優れ、かつ、高い光反射率を得ることができる硬化物を与える白色付加硬化型シリコーン組成物を得られることを見出し、本発明を完成させた。
【００１８】
即ち、本発明は、
白色付加硬化型シリコーン組成物であって、
（Ａ）下記平均単位式（１）で表されるオルガノポリシロキサン、
（ＳｉＯ２）ａ１（Ｒ１３ＳｉＯ１／２）ｂ１（Ｘ１Ｏ１／２）ｃ１    ・・・（１）
（式中、Ｒ１はそれぞれ同一又は異なっていても良い、置換又は非置換の一価炭化水素基であり、全Ｒ１のうち０．１〜５０％はアルケニル基であり、かつ２０％以上がメチル基である。Ｘ１は水素原子又はアルキル基である。ａ１、ｂ１、ｃ１は０．２≦ａ１≦０．８、０．２≦ｂ１≦０．８、０≦ｃ１≦０．１、かつａ１＋ｂ１＋ｃ１＝１を満たす数である。）
（Ｂ）下記平均単位式（２）で表されるオルガノポリシロキサン：前記（Ａ）成分１００質量部に対して０〜３００質量部、
（Ｒ２２ＳｉＯ）ａ２（Ｒ２３ＳｉＯ１／２）ｂ２    ・・・（２）
（式中、Ｒ２はそれぞれ同一又は異なっていても良い、置換又は非置換の一価炭化水素基であり、全Ｒ２のうち０．０１〜２５モル％はアルケニル基である。ａ２、ｂ２は、０．３３≦ａ２≦０．９９９、０．００１≦ｂ２≦０．６７、かつａ２＋ｂ２＝１を満たす正数である。）
（Ｃ）下記平均組成式（３）で表されるオルガノハイドロジェンポリシロキサン：前記（Ａ）成分と前記（Ｂ）成分との合計１００質量部に対して１〜２００質量部、
【化２】
2020029509.tif 000003
（式中、ｎは７〜１００の正数である。）
（Ｄ）ヒドロシリル化反応触媒：組成物全体に対して、金属原子の質量換算で０．０１〜５００ｐｐｍ、
（Ｅ）結晶形態がルチルである酸化チタン粉末：前記（Ａ）成分と前記（Ｂ）成分との合計１００質量部に対して２０〜４０質量部、及び、
（Ｆ）エポキシ基を含有するオルガノシラン化合物又はオルガノポリシロキサンの少なくとも一方：前記（Ａ）成分と前記（Ｂ）成分との合計１００質量部に対して０．０１〜３質量部
を含む白色付加硬化型シリコーン組成物である。
【００１９】
以下、本発明について詳細に説明するが、本発明はこれらに限定されるものではない。なお、本明細書において、粘度は回転粘度計により測定した値である。
【００２０】
＜白色付加硬化型シリコーン組成物＞
本発明の白色付加硬化型シリコーン組成物は、下記の（Ａ）〜（Ｆ）成分を含んでなる。以下、各成分について詳細に説明する。
【００２１】
［（Ａ）成分］
（Ａ）成分は、下記平均単位式（１）で表されるオルガノポリシロキサンである。
（ＳｉＯ２）ａ１（Ｒ１３ＳｉＯ１／２）ｂ１（Ｘ１Ｏ１／２）ｃ１    ・・・（１）
（式中、Ｒ１はそれぞれ同一又は異なっていても良い、置換又は非置換の一価炭化水素基であり、全Ｒ１のうち０．１〜５０％はアルケニル基であり、かつ２０％以上がメチル基である。Ｘ１は水素原子又はアルキル基である。ａ１、ｂ１、ｃ１は０．２≦ａ１≦０．８、０．２≦ｂ１≦０．８、０≦ｃ１≦０．１、かつａ＋ｂ＋ｃ＝１を満たす数である。）
【００２２】
Ｒ１は置換又は非置換の一価炭化水素基であり、Ｒ１中のアルケニル基としては、ビニル基、アリル基、ブテニル基、ペンテニル基、ヘキセニル基が例示され、特に、ビニル基であることが好ましい。
【００２３】
全Ｒ１中のアルケニル基の含有率は、０．１〜５０モル％、好ましくは０．１〜３０モル％、特に好ましくは０．３〜２０モル％である。０．１モル％未満では、組成物の硬化性が不十分となり、５０モル％を超えると硬化物が脆くなる。
【００２４】
また、Ｒ１中のアルケニル基以外のケイ素原子結合有機基としては、メチル基、エチル基、プロピル基、ブチル基、ペンチル基、ヘキシル基、ヘプチル基等のアルキル基；フェニル基、ナフチル基等のアリール基；ベンジル基、フェネチル基等のアラルキル基；クロロメチル基、３−クロロプロピル基、３，３，３−トリフルオロプロピル基等のハロゲン化アルキル置換又は非置換の一価炭化水素基が例示され、好ましくは炭素数が１〜３のアルキル基であり、耐熱性の面からメチル基が最も好ましい。
【００２５】
全Ｒ１中のメチル基の含有率は、２０モル％以上、好ましくは４０〜９８モル％、特に好ましくは６０〜９７モル％である。２０モル％未満の場合は得られる硬化物の耐熱性が不十分となる。
【００２６】
Ｘ１は水素原子又はアルキル基であり、このアルキル基としては、Ｒ１として例示したものと同様の有機基が例示され、特に、メチル基、エチル基であることが好ましい。
【００２７】
ａ１は０．２〜０．８であり、ｂ１は０．２〜０．８であり、ｃ１は０〜０．１であり、ａ１＋ｂ１＋ｃ１は１である。ａ１、ｂ１及びｃ１が上記範囲外であると、得られる硬化物の硬さ及び／又は強度が不十分となる。
【００２８】
ａ１は好ましくは０．３〜０．７、特に好ましくは０．４〜０．６であり、ｂ１は好ましくは０．３〜０．７、特に好ましくは０．４〜０．６であり、ｃ１は好ましくは０〜０．０５である。
【００２９】
（Ａ）成分の分子量は限定されないが、トルエン溶媒を用いたＧＰＣ測定（標準ポリスチレン換算）による重量平均分子量（Ｍｗ）が５００〜２０，０００であることが好ましく、より好ましくは７００〜１５，０００、特に好ましくは、１，０００〜１０，０００である。
【００３０】
［（Ｂ）成分］
（Ｂ）成分は下記平均単位式（２）で表されるオルガノポリシロキサンである。
（Ｒ２２ＳｉＯ）ａ２（Ｒ２３ＳｉＯ１／２）ｂ２    ・・・（２）
【００３１】
Ｒ２は、（Ａ）成分におけるＲ１と同様のものが挙げられ、Ｒ２中のアルケニル基として、好ましくは、ビニル基、アリル基、ブテニル基、ペンテニル基、ヘキセニル基が例示され、ビニル基であることが特に好ましい。全Ｒ２のうち、アルケニル基の含有率は、０．０１〜２５モル％、好ましくは０．１〜２０モル％、特に好ましくは０．３〜２０モル％である。０．０１モル％未満では、組成物の硬化性が不十分となり、２５モル％を超えると硬化物が脆くなる。
【００３２】
また、Ｒ２中のアルケニル基以外のケイ素原子結合有機基としては、メチル基、エチル基、プロピル基、ブチル基、ペンチル基、ヘキシル基、ヘプチル基等のアルキル基；フェニル基、ナフチル基等のアリール基；ベンジル基、フェネチル基等のアラルキル基；クロロメチル基、３−クロロプロピル基、３，３，３−トリフルオロプロピル基等のハロゲン化アルキル置換又は非置換の一価炭化水素基が例示され、中でも耐熱性の面からメチル基が最も好ましい。全Ｒ２のうち、これらの一価炭化水素基の含有率が２０モル％以上であれば、安定した耐熱性を付与できるため好ましく、より好ましくは４０モル％以上である。
【００３３】
ａ２、ｂ２は、０．３３≦ａ２≦０．９９９、０．００１≦ｂ２≦０．６７、かつａ２＋ｂ２＝１を満たす正数である。ａ２及びｂ２が上記範囲外であると、得られる硬化物の硬さ及び／又は強度が不十分となる。ａ２は好ましくは０．９０〜０．９９８であり、更に好ましくは、０．９５６〜０．９９７である。ｂ２は、好ましくは０．００２〜０．１０であり、更に好ましくは、０．００３〜０．０４４である。
【００３４】
上記（Ｂ）成分のオルガノポリシロキサンの配合量は（Ａ）成分１００質量部に対して０〜３００質量部、好ましくは３０〜２５０質量部、更に好ましくは５０〜２００質量部である。配合量が３００質量部を超えると得られる硬化物の硬さが不十分となる。
【００３５】
［（Ｃ）成分］
（Ｃ）成分は下記平均組成式（３）で表されるオルガノハイドロジェンポリシロキサンである。
【化３】
2020029509.tif 000004
【００３６】
ｎは７から１００であり、好ましくは１０から８０、更に好ましくは２０から６０である。ｎが７より小さいと硬化時に揮発しやすくなり、得られる硬化物の硬さが不十分となる。またｎが１００より大きいと粘度が高くなり、使用時の作業が困難となる。
【００３７】
上記（Ｃ）成分のオルガノハイドロジェンポリシロキサンの配合量は上記（Ａ）成分と上記（Ｂ）成分との合計１００質量部に対して１〜２００質量部である。配合量が上記範囲外であると、白色付加硬化型シリコーン組成物から得られる硬化物の耐熱性が劣ったり、硬さに劣ってしまうおそれがある。
【００３８】
［（Ｄ）成分］
（Ｄ）成分のヒドロシリル化反応触媒は、（Ａ）及び（Ｂ）成分中のアルケニル基と、（Ｃ）成分中のケイ素原子結合水素原子とのヒドロシリル化反応を促進するための触媒である。このような（Ｄ）成分としては、白金系触媒、ロジウム系触媒、パラジウム系触媒が例示され、本発明の組成物の硬化を著しく促進できることから白金系触媒であることが好ましい。この白金系触媒としては、白金微粉末、塩化白金酸、塩化白金酸のアルコール溶液、白金−アルケニルシロキサン錯体、白金−オレフィン錯体、白金−カルボニル錯体が例示され、特に、白金−アルケニルシロキサン錯体であることが好ましい。アルケニルシロキサンとしては、１，３−ジビニル−１，１，３，３−テトラメチルジシロキサン、１，３，５，７−テトラメチル−１，３，５，７−テトラビニルシクロテトラシロキサン、これらのアルケニルシロキサンのメチル基の一部をエチル基、フェニル基等の基で置換したアルケニルシロキサン、これらのアルケニルシロキサンのビニル基をアリル基、ヘキセニル基等の基で置換したアルケニルシロキサンが例示される。特に、この白金−アルケニルシロキサン錯体の安定性が良好であることから、１，３−ジビニル−１，１，３，３−テトラメチルジシロキサンであることが好ましい。
【００３９】
また、この白金−アルケニルシロキサン錯体の安定性を向上させることができることから、この錯体に１，３−ジビニル−１，１，３，３−テトラメチルジシロキサン、１，３−ジアリル−１，１，３，３−テトラメチルジシロキサン、１，３−ジビニル−１，３−ジメチル−１，３−ジフェニルジシロキサン、１，３−ジビニル−１，１，３，３−テトラフェニルジシロキサン、１，３，５，７−テトラメチル−１，３，５，７−テトラビニルシクロテトラシロキサン等のアルケニルシロキサンやジメチルシロキサンオリゴマー等のオルガノシロキサンオリゴマーを添加することが好ましく、特に、アルケニルシロキサンを添加することが好ましい。
【００４０】
（Ｄ）成分の含有量は、本発明の組成物の硬化（ヒドロシリル化反応）を促進する量であればよいが、具体的には、組成物全体に対して、本成分中の金属原子が質量単位で０．０１〜５００ｐｐｍの範囲内となる量であり、さらには、０．０５〜１００ｐｐｍの範囲内となる量であることが好ましく、特には、０．０１〜５０ｐｐｍの範囲内となる量であることが好ましい。（Ｄ）成分の含有量が上記範囲外であると、組成物が十分に硬化しなかったり、得られる硬化物に金属起因の着色等の問題を生じるおそれがあると共に経済的でない。
【００４１】
［（Ｅ）成分］
（Ｅ）成分は、結晶形態がルチルである酸化チタン粉末であり、発光ダイオードから発する光を反射させる成分である。酸化チタンの結晶形態はアナターゼ、ルチル、ブルカイトに分類されるが、ルチルが最も熱転移が安定であり、アナターゼ、ブルカイトを用いると、耐熱変色性に劣った硬化物となるおそれがある。
【００４２】
結晶形態がルチルである酸化チタン粉末の製造方法については主に硫酸法と塩素法に大別されるが、光反射率の面から、塩素法で製造されたものが特に好ましい。また、（Ｅ）成分の酸化チタン粉末は白色であるため、（Ｅ）成分の配合により硬化物は良好な光反射率を発現する。特に、波長４３０〜８００ｎｍにおける初期光反射率が９５％以上であり、２００℃、５００時間放置後の光反射率が９５％以上という、リフレクター材料として十分な反射率を有するシリコーン樹脂硬化物を得ることが可能となる。なお、本明細書において光の反射率は、積分球を搭載したスペクトロフォトメーター装置により測定された数値を意味する。
【００４３】
（Ｅ）成分の粒径は特に規定されないが、一般に平均粒径が０．１〜２００μｍの範囲のものが多く市販されており、扱いやすく、０．５〜１００μｍの範囲のものがより好ましい。（Ｅ）成分の平均粒径が０．１〜２００μｍの範囲であると、本発明の硬化性シリコーン組成物は流動性が良好となりやすく、また、該組成物の硬化物は、表面があらくなりにくく、光反射性能が効果的に向上する。なお、本明細書において、平均粒径とは、レーザー光回折法を用いた粒度分布測定装置により求めた体積基準の累積分布における５０％径に相当する粒径をいう。
【００４４】
（Ｅ）成分は１種単独でも２種以上を組み合わせても使用することができ、（Ｅ）成分の配合量は、上記（Ａ）成分と（Ｂ）成分との合計１００質量部に対し、２０〜４０質量部、好ましくは２０〜３６質量部であり、より好ましくは２２〜３３質量部である。該配合量が上記範囲外であると、組成物は流動性が悪化しやすく、また該組成物の硬化物は光反射性能が不十分となりやすく、バランスに劣るものとなる。
【００４５】
［（Ｆ）成分］
（Ｆ）成分はエポキシ基を含有するオルガノポリシロキサン及び、又はオルガノシラン化合物であり、本発明の組成物を、アルミ、銀めっき等に接着させるための接着助剤であり、エポキシ基を含有する基としては、３−グリシドキシプロピル基、４−グリシドキシブチル基等のグリシドキシアルキル基；２−（３，４−エポキシシクロヘキシル）エチル基、３−（３，４−エポキシシクロヘキシル）プロピル基等のエポキシシクロヘキシルアルキル基；４−オキシラニルブチル基、８−オキシラニルオクチル基等のオキシラニルアルキル基等のエポキシ基含有一価有機基が挙げられる。これらの基を含有するオルガノポリシロキサン及び、オルガノシラン化合物を以下に例示する。
【化４】
2020029509.tif 000005
【００４６】
（Ｆ）成分の含有量は（Ａ）成分と（Ｂ）成分との合計１００質量部に対して０．０１〜３質量部であり、好ましくは０．０３〜２質量部、更に好ましくは、０．１〜１質量部である。０．０１より少ないと良好な接着性が得られなくなり、３質量部より多いと、耐熱試験時の硬さや透過率変化に悪影響を及ぼす。
【００４７】
［任意成分］
本発明の組成物には、その他任意の成分として、エチニルシクロヘキサノール、２−メチル−３−ブチン−２−オール、３，５−ジメチル−１−ヘキシン−３−オール、２−フェニル−３−ブチン−２−オール等のアルキンアルコール；３−メチル−３−ペンテン−１−イン、３，５−ジメチル−３−ヘキセン−１−イン等のエンイン化合物；１，３，５，７−テトラメチル−１，３，５，７−テトラビニルシクロテトラシロキサン、１，３，５，７−テトラメチル−１，３，５，７−テトラヘキセニルシクロテトラシロキサン、ベンゾトリアゾール等の反応抑制剤を含有しても良い。この反応抑制剤の含有量は限定されないが、（Ａ）成分と（Ｂ）成分の合計１００質量部に対して０．０００１〜５質量部の範囲内であることが好ましい。
【００４８】
また、本発明の組成物には、上記（Ｆ）成分以外の接着付与剤を含有していても良い。この接着付与剤としては、好ましくは一分子中にケイ素原子に結合したアルコキシ基を１個、より好ましくは２個以上有する有機ケイ素化合物が挙げられる。該アルコキシ基としては、メトキシ基、エトキシ基、プロポキシ基、ブトキシ基、メトキシエトキシ基が例示され、特に、メトキシ基であることが好ましい。また、この有機ケイ素化合物のケイ素原子に結合するアルコキシ基以外の基としては、前記Ｒ１として例示した、前記アルキル基、前記アルケニル基、前記アリール基、前記アラルキル基、前記ハロゲン化アルキル基等の置換もしくは非置換の一価炭化水素基；３−メタクリロキシプロピル基等のアクリル基含有一価有機基；水素原子が例示される。具体的には（メタ）アクリル基含有シランカップリング剤等のシランカップリング剤やその部分加水分解縮合物（シランカップリング剤のオリゴマー）等が例示される。
【００４９】
より具体的には、３−メタクリロキシプロピルトリメトキシシラン等のシラン化合物；一分子中にケイ素原子結合アルケニル基もしくはケイ素原子結合水素原子、及びケイ素原子結合アルコキシ基をそれぞれ少なくとも１個ずつ有するシロキサン化合物、ケイ素原子結合アルコキシ基を少なくとも１個有するシラン化合物又はシロキサン化合物と一分子中にケイ素原子結合ヒドロキシ基とケイ素原子結合アルケニル基をそれぞれ少なくとも１個ずつ有するシロキサン化合物との混合物、メチルポリシリケート、エチルポリシリケート、エポキシ基含有エチルポリシリケートが例示される。
【００５０】
接着付与剤の粘度は限定されないが、低粘度液状であることが好ましく、２５℃において１〜５００ｍＰａ・ｓの範囲内であることがより好ましい。
【００５１】
また、上記組成物において、この接着付与剤の含有量は限定されないが、（Ａ）成分１００質量部に対して０．０１〜１０質量部であることが好ましい。
【００５２】
また、本発明の組成物には、その他任意の成分として、シリカ、ガラス、アルミナ、酸化亜鉛等の無機充填剤；ポリメタクリレート樹脂等の有機樹脂微粉末；耐熱剤、染料、顔料、難燃性付与剤、溶剤等を含有しても良い。中でも溶融石英ガラス粉末を配合することが好ましい。溶融石英ガラス粉末を併用することにより、組成物の硬化物はより光反射率に優れたものとなる。
【００５３】
無機充填剤の配合量は、上記（Ａ）成分と（Ｂ）成分との合計１００質量部に対し、好ましくは５０〜１５００質量部であり、より好ましくは６０〜９００質量部、更により好ましくは１００〜８００質量部である。配合量が上記範囲であると、組成物は流動性がより優れたものとなり、該組成物の硬化物は光反射性能がより優れたものとなる。
【００５４】
また、本発明の組成物からなる硬化物は、硬さがショアＤで２５以上、特に３０〜７０であるものが好ましい。
【００５５】
本発明の組成物は、室温又は加熱により硬化が進行するが、迅速に硬化させるためには加熱することが好ましい。この加熱温度としては、５０〜２００℃の範囲内であることが好ましい。
【００５６】
本発明の白色付加硬化性シリコーン組成物は硬化前には液状であり、その２５℃における粘度は好ましくは０．１〜５００Ｐａ・ｓであり、より好ましくは１０〜４００Ｐａ・ｓである。該粘度が０．１〜５００Ｐａ・ｓの範囲であると、得られる組成物は、作業性・取扱い性が良好となりやすく、成形硬化時に泡や空気の巻き込みが発生しにくい。
【００５７】
本発明の白色付加硬化性シリコーン組成物の粘度は、（Ａ）〜（Ｆ）成分および他の配合成分の配合比率、これら成分の中で液状のものの粘度、ならびに（Ｅ）成分の平均粒径などにより調節される。
【００５８】
このような白色付加硬化型シリコーン組成物からなる硬化物は、耐熱性及び耐光性に優れ、光の外部への漏れも少ないため、光反射材料、例えば、発光装置用、特に発光ダイオード用のリフレクター材料として有用である。
【００５９】
＜シリコーン樹脂硬化物＞
本発明の白色付加硬化性シリコーン組成物を成形、硬化させることにより、シリコーン樹脂硬化物を得ることができる。本発明の白色付加硬化性シリコーン組成物は、インジェクションモールド法やトランスファーモールド法など、従来用いられている成形方法に適用することができる。さらに、該組成物は、２５℃において高い流動性を有するため、これまでの固形リフレクター材料には適用できなかったディスペンス法やポッティング法により成形することができる。なお、本発明の白色付加硬化性シリコーン組成物の硬化条件は、成形物の形状や硬化方法等により異なり、特に制限されないが、通常、８０〜２００℃、好ましくは１００〜１８０℃で１分〜２４時間、好ましくは５分〜５時間の条件とすることが好ましい。
【００６０】
一般的に、リフレクター材料として機能する上では、可視光（波長：４３０〜８００ｎｍ）の初期反射率が好ましくは９５％以上（即ち、９５〜１００％）、より好ましくは９７％以上（即ち、９７〜１００％）である。該反射率が９５％以上であると、該硬化物を照明器具などの発光装置のリフレクター材料として用いた場合に、光の取り出し効率がより高くなり、充分な明るさを容易に確保できる。該反射率は、該硬化物の製造初期のみならず耐熱試験（該硬化物を２００℃にて５００時間放置することにより行われるもの）の後においても、９５％以上であることが好ましい。本発明の白色付加硬化性シリコーン樹脂組成物から得られるシリコーン樹脂硬化物は、可視光（波長：４３０〜８００ｎｍ）の反射率が９５％以上であり、２００℃、５００時間放置後の光反射率が９５％以上であり、リフレクター材料として十分な反射率を得ることができる。なお、本明細書において光の反射率は、積分球を搭載したスペクトロフォトメーター装置により測定された数値を意味する。
【００６１】
＜光反射材料（白色発光ダイオード用リフレクター材料）＞
本発明の白色付加硬化性シリコーン樹脂組成物は、光反射材料用とすることができる。この光反射材料の用途は特に限定されないが、例えば、ＬＥＤ等の発光装置用、特に白色ＬＥＤ用のリフレクター材料として好適に用いることができる。このリフレクター材料を用いた白色ＬＥＤ等の発光装置は長期間にわたって高い光取り出し効率を維持できる。また、本発明の組成物は成形しやすいため、白色ＬＥＤを含むこれらの発光装置においてリフレクター材料を所望の形状とすることが容易である。
【００６２】
このような発光ダイオード用リフレクターであれば、上記のように耐熱性及び耐光性に優れ、光の外部への漏れも少ない硬化物を与える白色付加硬化型シリコーン組成物の硬化物を用いているため、耐熱性及び耐光性に優れ、かつ、高い光反射率を得ることができる発光ダイオード用リフレクターとなる。
【００６３】
［光半導体装置］
また、本発明では、上述の本発明の発光ダイオード用リフレクターを有するものである光半導体装置を提供する。
【００６４】
なお、光半導体装置の製造方法は、光半導体素子の種類に応じて公知の方法を採用すればよい。
【００６５】
このような本発明の光半導体装置であれば、上記のように耐熱性及び耐光性に優れ、光の外部への漏れも少ない硬化物で成形された発光ダイオード用リフレクターを有するため、耐熱性及び耐光性に優れ、かつ、高い光反射率を得ることができる光半導体装置となる。
【実施例】
【００６６】
以下、実施例および比較例を示し、本発明を具体的に説明するが、本発明は下記の実施例に制限されるものではない。なお、下記の例中、Ｐｈはフェニル基を表し、粘度は回転粘度計（東機産業株式会社製、型式：ＢＨ−６、２０ｒｐｍ）を用いて測定した２３℃における値である。
【００６７】
［実施例１］
真空ポンプを具備したプラネタリーミキサーを用いて、（ＳｉＯ２）０．５５（（ＣＨ３）３ＳｉＯ１／２）０．４０（（ＣＨ２＝ＣＨ）（ＣＨ３）２ＳｉＯ１／２）０．０５で表される（Ａ）成分１００質量部と、（（ＣＨ３）２ＳｉＯ）０．９９５６（（ＣＨ２＝ＣＨ）（ＣＨ３）２ＳｉＯ１／２）０．００４４で表される（Ｂ）成分１５０質量部と、（Ｅ）成分としてルチルタイプ酸化チタン（石原産業株式会社製、ＣＲ−６０）５０質量部と、充填剤として溶融シリカ（株式会社龍森製、ＭＬＲ−１１１５）２５０質量部とを混合した。次いで（Ｄ）成分としてトリス（テトラメチルジビニルジシロキサン）二白金（０）のトルエン溶液を組成物全体に対して白金金属量として５０ｐｐｍとなる量と、反応抑制剤としてエチニルシクロヘキサノール０．８質量部とを添加して混合後、（（ＣＨ３）３ＳｉＯ１／２）２（（ＣＨ３）（Ｈ）ＳｉＯ）３８で表される（Ｃ）成分２０質量部と、（Ｆ）成分として下記構造式（Ｉ）で表されるエポキシ基含有シロキサン１質量部とを追加し、混合・脱泡して粘度２７Ｐａ・ｓの白色付加硬化型シリコーン組成物を調製した。
【化５】
2020029509.tif 000006
【００６８】
［実施例２］
真空ポンプを具備したプラネタリーミキサーを用いて、（ＳｉＯ２）０．５０（（ＣＨ３）３ＳｉＯ１／２）０．４５（（ＣＨ２＝ＣＨ）（ＣＨ３）２ＳｉＯ１／２）０．０５で表される（Ａ）成分１００質量部と、（（ＣＨ３）２ＳｉＯ）０．９９８３（（ＣＨ２＝ＣＨ）（ＣＨ３）２ＳｉＯ１／２）０．００１７で表される（Ｂ）成分１５０質量部と、（Ｅ）成分としてルチル型酸化チタン（石原産業株式会社製、ＣＲ−６０）５０質量部と、充填剤として溶融シリカ（株式会社龍森製、ＭＬＲ−１１１５）２５０質量部とを混合した。次いで（Ｄ）成分としてトリス（テトラメチルジビニルジシロキサン）二白金（０）のトルエン溶液を組成物全体に対して白金金属量として５０ｐｐｍとなる量と、反応抑制剤としてエチニルシクロヘキサノール０．８質量部とを添加して混合後、（（ＣＨ３）３ＳｉＯ１／２）２（（ＣＨ３）（Ｈ）ＳｉＯ）８で表される（Ｃ）成分２０質量部と、（Ｆ）成分として下記構造式（ＩＩ）で表されるエポキシ基含有シロキサン１質量部とを追加し、混合・脱泡して粘度３５Ｐａ・ｓの白色付加硬化型シリコーン組成物を調製した。
【化６】
2020029509.tif 000007
【００６９】
［実施例３］
真空ポンプを具備したプラネタリーミキサーを用いて、（ＳｉＯ２）０．５０（（ＣＨ３）３ＳｉＯ１／２）０．４５（（ＣＨ２＝ＣＨ）（ＣＨ３）２ＳｉＯ１／２）０．０５で表される（Ａ）成分１００質量部と、（（ＣＨ３）２ＳｉＯ）０．９９８３（（ＣＨ２＝ＣＨ）（ＣＨ３）２ＳｉＯ１／２）０．００１７で表される（Ｂ）成分１００質量部と、（Ｅ）成分としてルチル型酸化チタン（石原産業株式会社製、ＣＲ−６０）４５質量部と、充填剤として溶融シリカ（株式会社龍森製、ＭＬＲ−１１１５）１８０質量部及びフュームドシリカ（エボニックジャパン株式会社製、アエロジルＲ−９７２）３質量部とを混合した。次いで（Ｄ）成分としてトリス（テトラメチルジビニルジシロキサン）二白金（０）のトルエン溶液を組成物全体に対して白金金属量として５０ｐｐｍとなる量と、反応抑制剤としてエチニルシクロヘキサノール０．８質量部とを添加して混合後、（（ＣＨ３）３ＳｉＯ１／２）２（（ＣＨ３）（Ｈ）ＳｉＯ）８で表される（Ｃ）成分１８質量部と、（Ｆ）成分として上記構造式（Ｉ）で表されるエポキシ基含有シロキサン１質量部とを追加し、混合・脱泡して粘度４０Ｐａ・ｓの白色付加硬化型シリコーン組成物を調製した。
【００７０】
［比較例１］
真空ポンプを具備したプラネタリーミキサーを用いて、（（ＰｈＳｉＯ３／２）０．７５（（ＣＨ２＝ＣＨ）（ＣＨ３）２ＳｉＯ１／２）０．２５で表されるポリシロキサン１００質量部と、（Ｐｈ２ＳｉＯ）０．３０（（ＣＨ３）２ＳｉＯ）０．６８（（ＣＨ２＝ＣＨ）（ＣＨ３）２ＳｉＯ１／２）０．０２で表わされるポリシロキサン５０質量部、ルチル型酸化チタン（石原産業株式会社製、ＣＲ−６０）３０質量部と、溶融シリカ（株式会社龍森製、ＭＬＲ−１１１５）１５０質量部及びフュームドシリカ（エボニックジャパン株式会社製、アエロジルＲ−９７２）３質量部とを混合した。次いでトリス（テトラメチルジビニルジシロキサン）二白金（０）のトルエン溶液を組成物全体に対して白金金属量として５ｐｐｍとなる量と、エチニルシクロヘキサノール０．５質量部とを添加して混合後、下記構造式（ＩＩＩ）で表される化合物２７質量部と、上記構造式（Ｉ）で表されるエポキシ基含有シロキサン１質量部とを追加し、混合・脱泡して粘度２５Ｐａ・ｓの白色付加硬化型シリコーン組成物を調製した。
【化７】
2020029509.tif 000008
【００７１】
［比較例２］
真空ポンプを具備したプラネタリーミキサーを用いて、下記構造式（ＩＶ）で表される化合物と下記構造式（Ｖ）で表される化合物との混合物（不飽和基量が０．４モル／１００ｇ）１００質量部と、ルチル型酸化チタン（石原産業株式会社製、ＣＲ−６０）４０質量部と、溶融シリカ（株式会社龍森製、ＭＬＲ−１１１５）３００質量部とを混合した。次いでトリス（テトラメチルジビニルジシロキサン）二白金（０）のトルエン溶液を組成物全体に対して白金金属量として５ｐｐｍとなる量と、エチニルシクロヘキサノール０．８質量部とを添加して混合後、下記構造式（ＶＩ）で表されるポリシロキサン（ＳｉＨ量が０．６３モル／１００ｇ）５６質量部と、下記構造式（ＶＩＩ）で表される化合物２１質量部と下記構造式（ＶＩＩＩ）で表されるエポキシ基含有シロキサン１４質量部とを追加し、混合・脱泡して白色付加硬化型シリコーン組成物を調製した。
【化８】
2020029509.tif 000009
【００７２】
［比較例３］
真空ポンプを具備したプラネタリーミキサーを用いて、（ＣＨ３ＳｉＯ３／２）０．７（（ＣＨ３）３ＳｉＯ１／２）０．２２（（ＣＨ２＝ＣＨ）（ＣＨ３）２ＳｉＯ１／２）０．０８で表されるポリシロキサン１００質量部と、（（ＣＨ３）２ＳｉＯ）０．９９８３（（ＣＨ２＝ＣＨ）（ＣＨ３）２ＳｉＯ１／２）０．００１７で表されるポリシロキサン１００質量部と、ルチル型酸化チタン（石原産業株式会社製、ＣＲ−６０）４５質量部と、溶融シリカ（株式会社龍森製、ＭＬＲ−１１１５）１８０質量部及びフュームドシリカ（エボニックジャパン株式会社製、アエロジルＲ−９７２）３質量部とを混合した。次いでトリス（テトラメチルジビニルジシロキサン）二白金（０）のトルエン溶液を組成物全体に対して白金金属量として４０ｐｐｍとなる量と、エチニルシクロヘキサノール０．８質量部とを添加して混合後、（（ＣＨ３）３ＳｉＯ１／２）２（（ＣＨ３）（Ｈ）ＳｉＯ）８で表されるポリシロキサン１８質量部と、上記構造式（Ｉ）で表されるエポキシ基含有シロキサン１質量部とを追加し、混合・脱泡して粘度２０Ｐａ・ｓの白色付加硬化型シリコーン組成物を調製した。
【００７３】
［実施例４〜６、比較例４〜６］
次に、実施例１〜３、比較例１〜３の各々の組成物を型に流し込み、１５０℃、１００ＭＰａで１０分間加圧硬化させ、その後、１５０℃、１気圧のオーブンにて２時間硬化させて、厚み２ｍｍの硬化物を得た。得られた硬化物の特性を以下のように評価し、結果を下記表１に示す。
【００７４】
・外観：目視にて泡および亀裂の有無を観察した。下記の基準に従い結果を表１に示す。
泡無し／亀裂無し（○），泡有り／亀裂無し（△），泡有り／亀裂有り（×）
【００７５】
・硬さ：株式会社上島製作所製デュロメータタイプＤ型硬度計にて測定した。
【００７６】
・光反射率：積分球を搭載した日立（株）製スペクトロフォトメーター装置Ｕ−３３１０を用いて、４３０〜８００ｎｍの波長領域で２５℃にて測定した。２００℃、５００時間の条件で耐熱試験を行った前後の光反射率の差を評価した。ここで、耐熱試験前後の光反射率との差が小さいほど耐熱性が高いと評価される。
【００７７】
【表１】
2020029509.tif 000010
【００７８】
本発明の白色付加硬化型シリコーン組成物から得られる硬化物は、いずれも優れた硬さ、光反射率及び耐熱性を示した。一方、芳香族系の組成物を用いた比較例１及び２では耐熱性が劣り、本発明の（Ａ）成分を含まない組成物を用いた比較例６では、硬化物に亀裂が発生し、更に硬さにも劣る結果となった。
【００７９】
また、代表的なポリアミド樹脂系リフレクターＡ（ソルベイアドバンストポリマーズ社製  アモデルＡ−４４２２ＨＲ）、Ｂ（クラレ社製  ジェネスタＴＡ１１２）およびＣ（ディーエスエムジャパンエンジニアリングプラスチックス社製  Ｓｔａｎｙｌ  ＮＣ１５５ａ）に対しても２００℃、５００時間の条件で耐熱試験を行ったところ、いずれも耐熱試験後の目視による観察において茶褐色に変化していた。
【００８０】
なお、本発明は、上記実施形態に限定されるものではない。上記実施形態は例示であり、本発明の特許請求の範囲に記載された技術的思想と実質的に同一な構成を有し、同様な効果を奏するいかなるものであっても本発明の技術的範囲に包含される。